【手続補正書】
【提出日】平成16年9月21日(2004.9.21)
【手続補正１】
【補正対象書類名】特許請求の範囲
【補正対象項目名】全文
【補正方法】変更
【補正の内容】
【特許請求の範囲】
【請求項１】
イミノオキサジアジンジオン基とイソシアヌレート基との合計を基準とするイミノオキサジアジンジオン基のモル分率が、少なくとも２０モル％である、イミノオキサジアジンジオン基を含有するＨＤＩ−ＰＩＣ系樹脂と、下記式（Ｉ）：
ＲＯＨ  （Ｉ）
［式中、
Ｒは、Ｃ１〜Ｃ６の脂肪族基であって、直鎖状でも枝分かれ状でもよく、場合により環式であり、場合により（Ｏ−Ｒ１、ＮＲ１２により）置換されていてもよく、
Ｒ１は、直鎖状もしくは枝分かれ状アルキル基である。］
で示されるアルコールとを、反応させて得られる、ＨＤＩに基づくアルコール−ブロックポリイソシアネート。
【請求項２】
ＨＤＩに基づくアルコール−ブロックポリイソシアネートの製造方法であって、
イミノオキサジアジンジオン基とイソシアヌレート基との合計を基準とするイミノオキサジアジンジオン基のモル分率が、少なくとも２０重量％である、イミノオキサジアジンジオン基を含有するＨＤＩ−ＰＩＣ系樹脂と、下記式（Ｉ）：
ＲＯＨ  （Ｉ）
［式中、
Ｒは、Ｃ１〜Ｃ６の脂肪族基であって、直鎖状でも枝分かれ状でもよく、場合により環式であり、場合により（Ｏ−Ｒ１、ＮＲ１２により）置換されていてもよく、
Ｒ１は、直鎖状もしくは枝分かれ状アルキル基である。］
で示されるアルコールとを、反応させることを特徴とする製造方法。
【手続補正２】
【補正対象書類名】明細書
【補正対象項目名】０００７
【補正方法】変更
【補正の内容】
【０００７】
本発明は、ＨＤＩに基づく（又はＨＤＩ系の）アルコールブロックポリイソシアネートであって、イミノオキサジアジンジオン基とイソシアヌレート基との合計を基準とするイミノオキサジアジンジオン基のモル分率が、少なくとも２０モル％、好ましくは３０モル％である、イミノオキサジアジンジオン（iminooxadiazinedione）基を含有するＨＤＩ−ＰＩＣ系樹脂と、下記式（Ｉ）：
ＲＯＨ  （Ｉ）
［式中、
Ｒは、Ｃ１〜Ｃ６の脂肪族基、好ましくはＣ１〜Ｃ４の脂肪族基であって、直鎖状でも枝分かれ状でもよく、場合により環式であり、場合により（Ｏ−Ｒ１、ＮＲ１２により）置換されていてもよく、
Ｒ１は、直鎖状もしくは枝分かれ状Ｃ１〜Ｃ４のアルキル基である。］
で示されるアルコールとを、反応させて得られる、ＨＤＩに基づくアルコールブロックポリイソシアネートを提供する。
【手続補正３】
【補正対象書類名】明細書
【補正対象項目名】００３４
【補正方法】変更
【補正の内容】
【００３４】
実施例２（比較例）
５１．１ｇのエタノール（アルドリッチ（Aldrich）社の製品、２％のトルエンで変性、１．０９モルの「ＯＨ」）中の下記の
ａ）３３ｍｇ（０．１６ｍｍｏｌの「Ｓｎ」）ファスキャット（Fascat:登録商標）４１００（エルフアトケム（Elf Atochem）社の製品）、
ｂ）１００ｍｇ（０．１６ｍｍｏｌの「Ｓｎ」）デスモラピッド（Desmorapid:登録商標）Ｚ（バイエル（Bayer AG）社の製品）又は
ｃ）１００ｍｇ（０．１ｍｍｏｌの「Ｓｎ」） Schwedstab OTO 133 （ＡＷＬスカンジナビアＡＢ（AWL Scandinavia AB）社の製品）
各々の溶液であって、４０℃に加熱した溶液に、２２．９％のＮＣＯ含有量を有し、２３℃の粘度が１２００ｍＰａｓのイソシアヌレートタイプのＨＤＩ−ＰＩＣの２００ｇ（１．０７モル「ＮＣＯ」）の、６６．７ｇの溶媒ナフサ１００（Aral の製品）の溶液の各々を、内部の混合物の温度が４５℃を超えないような速度で、撹拌しながら随時氷／水の混合物を用いて外部から冷却しながら、各々に滴下して加えた。ＨＤＩ−ＰＩＣは、ドイツ国特許明細書ＤＥ−Ａ  ３８  ０６  ２７６の実施例１１に基づいて得たが、ＨＤＩ−ＰＩＣの製造のために用いた触媒は、２−エチル−１，３−ヘキサンジオール中の溶液を用いることなく、２−エチルヘキサノール中の溶液を用いたことで異なる。ＰＩＣ溶液の全てを加えた後、ＮＣＯ吸収帯がもはや認められなくなるまで、赤外分光法を用いてＮＣＯのレベルを随時観察しながら、４０℃で撹拌を続けた（最大で１６時間撹拌を続けた）。
【手続補正４】
【補正対象書類名】明細書
【補正対象項目名】００３７
【補正方法】変更
【補正の内容】
【００３７】
５５．２ｇのエタノール（アルドリッチ社製、２％のトルエンで変性、１．１７モルの「ＯＨ」）に、ＮＣＯ含有量が２１．８％で、２３℃の粘度が３５００ｍＰａｓであるイソシアヌレートタイプのＨＤＩ−ＰＩＣの２００ｇ（１．０４モルの「ＮＣＯ」）の、溶媒ナフサ１００（Aral の製品）８４．８ｇ中の溶液を、５０℃で撹拌しながら素早く滴下した。ＨＤＩ−ＰＩＣは、ドイツ国特許明細書ＤＥ−Ａ  ３８  ０６  ２７６実施例４に基づいて製造した。ＰＩＣ溶液の全てを加えた後、ＮＣＯ吸収帯がもはや認められなくなるまで、赤外分光法を用いてＮＣＯのレベルを随時観察しながら、１００℃で撹拌を続けた（最大で６時間撹拌を続けた）。
【手続補正５】
【補正対象書類名】明細書
【補正対象項目名】００５３
【補正方法】変更
【補正の内容】
【００５３】
【表４】
2004535474.tif 000001
以下に、本発明の好ましい態様を記載する。
１．イミノオキサジアジンジオン基とイソシアヌレート基との合計を基準とするイミノオキサジアジンジオン基のモル分率が、少なくとも２０モル％である、イミノオキサジアジンジオン基を含有するＨＤＩ−ＰＩＣ系樹脂と、下記式（Ｉ）：
ＲＯＨ  （Ｉ）
［式中、
Ｒは、Ｃ１〜Ｃ６の脂肪族基であって、直鎖状でも枝分かれ状でもよく、場合により環式であり、場合により（Ｏ−Ｒ１、ＮＲ１２により）置換されていてもよく、
Ｒ１は、直鎖状もしくは枝分かれ状アルキル基である。］
で示されるアルコールとを、反応させて得られる、ＨＤＩに基づくアルコール−ブロックポリイソシアネート。
２．Ｒは、Ｃ１〜Ｃ４の脂肪族基であって、直鎖状でも枝分かれ状でもよく、場合により（Ｏ−Ｒ１、ＮＲ１２により）置換されていてもよく、
Ｒ１は、直鎖状もしくは枝分かれ状Ｃ１〜Ｃ４のアルキル基である
ことを特徴とする上記１に記載のＨＤＩに基づくアルコール−ブロックポリイソシアネート。
３．ＲＯＨは、メタノール、エタノール、ｎ−もしくはイソ−プロパノール又はメトキシプロパノールのいずれかの所望の異性体であることを特徴とする上記１に記載のＨＤＩに基づくアルコール−ブロックポリイソシアネート。
４．ブロックするために使用されるイミノオキサジアジンジオン基を含有するＨＤＩ−ＰＩＣ（非対称ＮＣＯ三量体、ＡＳＴ）系樹脂中の、イミノオキサジアジンジオン基とイソシアヌレート基との合計を基準とするイミノオキサジアジンジオン基のモル分率が、少なくとも３０モル％であることを特徴とする上記１〜３のいずれかに記載のＨＤＩに基づくアルコール−ブロックポリイソシアネート。
５．ＨＤＩに基づくアルコール−ブロックポリイソシアネートの製造方法であって、
イミノオキサジアジンジオン基とイソシアヌレート基との合計を基準とするイミノオキサジアジンジオン基のモル分率が、少なくとも２０重量％である、イミノオキサジアジンジオン基を含有するＨＤＩ−ＰＩＣ系樹脂と、下記式（Ｉ）：
ＲＯＨ  （Ｉ）
［式中、
Ｒは、Ｃ１〜Ｃ６の脂肪族基であって、直鎖状でも枝分かれ状でもよく、場合により環式であり、場合により（Ｏ−Ｒ１、ＮＲ１２により）置換されていてもよく、
Ｒ１は、直鎖状もしくは枝分かれ状アルキル基である。］
で示されるアルコールとを、反応させることを特徴とする製造方法。
６．ポリウレタンポリマーとポリウレタンコーティングを製造するための、上記１〜４のいずれかに記載のＨＤＩに基づくアルコール−ブロックポリイソシアネートの使用。
７．金属基材をコーティングするための、上記１〜４のいずれかに記載のＨＤＩに基づくアルコール−ブロックポリイソシアネートの使用。
８．コイルのコーティング方法及び缶のコーティング方法における、上記１〜４のいずれかに記載のＨＤＩに基づくアルコール−ブロックポリイソシアネートの使用。